(57)【特許請求の範囲】
【請求項１】
カルボキシル基含有ジオール化合物及び平均分子量５００以下の酸価を有しないジオール化合物とポリイソシアネート化合物を反応させて得られるウレタン化合物に、エチレン性不飽和基を１個以上有し、かつヒドロキシル基を１個有する化合物を反応させて得られるカルボキシル基含有ウレタンアクリル系樹脂（Ａ）、光重合開始剤（Ｂ）、及びヒドロキシル基含有単官能モノマーを共重合比で５０重量％以上含有する酸価５０ｍｇＫＯＨ／ｇ以下のアクリル系ポリマー（Ｃ）からなることを特徴とする感光性樹脂組成物。
【請求項２】
カルボキシル基含有ウレタンアクリル系樹脂（Ａ）が下記一般式（１）で示されるカルボキシル基含有ウレタンアクリル系樹脂であることを特徴とする請求項１記載の感光性樹脂組成物。
【化１】
0004315539.tif 000006
ここで、Ｒ1はエチレン性不飽和基を１個以上有し、かつヒドロキシル基を１個有する化合物のウレタン結合残基、Ｒ2はポリイソシアネート化合物の両端ウレタン結合残基、Ｘは下記一般式（２）及び一般式（３）で示される結合種である。ｎは２以上の整数である。
【化２】
0004315539.tif 000007
ここで、Ｒ2はポリイソシアネート化合物の両端ウレタン結合残基、Ｒ3はカルボキシル基含有ジオールの両端ウレタン結合残基であり、ｈは１〜２０の整数である。
【化３】
0004315539.tif 000008
ここで、Ｒ2はポリイソシアネート化合物の両端ウレタン結合残基、Ｒ4は平均分子量５００以下の酸価を有しないジオールの両端ウレタン結合残基であり、ｉは１〜２０の整数である。
【請求項３】
カルボキシル基含有ウレタンアクリル系樹脂（Ａ）が、平均分子量５００以下のカルボキシル基含有ジオール化合物（ａ１）とポリイソシアネート化合物（ａ２）を１：２のモル比（理論値）で反応させて得られる反応生成物（ａ３）と、平均分子量５００以下の酸価を有しないジオール（ａ４）とポリイソシアネート化合物（ａ２）をｍ：ｍ−１のモル比（ｍは２以上の整数）（理論値）で反応させて得られる反応生成物（ａ５）をｋ：ｋ−１のモル比（ｋは２以上の整数）（理論値）で反応させ、得られる反応生成物（ａ６）とエチレン性不飽和基を１個以上有しかつヒドロキシル基を１個有する化合物（ａ７）を１：２のモル比（理論値）で反応させてなるカルボキシル基含有ウレタンアクリル系樹脂であることを特徴とする請求項１又は２記載の感光性樹脂組成物。
【請求項４】
更に、（メタ）アクリル酸アルキルエステル（Ｄ）を含有してなることを特徴とする請求項１〜３いずれか記載の感光性樹脂組成物。
【請求項５】
ドライフィルムレジストに用いることを特徴とする請求項１〜４いずれか記載の感光性樹脂組成物。
【請求項６】
プラズマディスプレイパネルの隔壁形成に用いることを特徴とする請求項１〜５いずれか記載の感光性樹脂組成物。
【発明の詳細な説明】
【０００１】
【発明の属する技術分野】
本発明は、感光性樹脂組成物に関し、更に詳しくは感度、解像力、耐現像液性、耐サンドブラスト性等に優れ、ドライフィルムレジスト用途にも有用な感光性樹脂組成物に関するものである。
【０００２】
【従来の技術】
ポリエステルフィルム等のベースフィルム上に感光性樹脂組成物を層状に塗布乾燥成層し、その上からポリエチレンフィルム、ポリビニルアルコールフィルム等の保護フィルムを積層した３層ラミネートフィルムは、一般にドライフィルムフォトレジスト（以下、ＤＦＲと称することがある）と称され、プリント配線板の製造用、金属の精密加工用等に広く利用されている。
【０００３】
その使用にあたっては、まずＤＦＲからベースフィルム又は保護フィルムのうち接着力の小さいほうのフィルムを剥離除去して感光性樹脂組成物層の側を銅張基板の銅面等のパターンを形成させたい基材表面に貼り付けた後、パターンマスクを他方のフィルム上に当接させた状態で露光し（当該他方のフィルムを剥離除去してから露光する場合もある）、次いでその他方のフィルムを剥離除去して現像に供する。露光後の現像方式としては、溶剤現像型のものと稀アルカリ現像型のものとがある。
【０００４】
ＤＦＲのほか、該基材面に直接感光性樹脂組成物を塗布成層し、その上に積層したポリエステルフィルム等のフィルムを介してパターンマスクを密着させ、露光を行う方法も良く知られている。
近年、プラズマディスプレイパネルの隔壁形成等にＤＦＲを用いたサンドブラスト法が行われるようになってきた。
【０００５】
かかる用途に用いることのできるＤＦＲ用の感光性樹脂組成物としては、例えば、▲１▼特定の方法により得られた酸価２０〜２００ｍｇＫＯＨ／ｇの重合架橋性不飽和アクリルウレタン化合物、該ウレタン化合物と相溶性を有するアルカリ可溶な高分子化合物及び光増感剤からなる固体状光重合性樹脂組成物（特公昭６２−９２４号公報）、▲２▼特定の末端カルボキシル−アクリル型ポリウレタンプレポリマーを用いた感光性樹脂組成物（特公平２−１０１６５号公報）、▲３▼酸価が１００〜６００ｍｇＫＯＨ／ｇで重量平均分子量が１００００〜５０００００のベースポリマー、重合性不飽和基を１個有する化合物１０〜５０重量％と重合性不飽和基を２個有する化合物１０〜９０重量％を含有する重合性不飽和化合物及び光重合開始剤からなる光重合性組成物（特開平３−６２０２号公報）、▲４▼酸価が１００〜２００ｍｇＫＯＨ／ｇで重量平均分子量が３００００〜１２００００のベースポリマー、エチレン性不飽和化合物、Ｐ，Ｐ′−ビス（ジアルキルアミノ）ベンゾフェノン、ヘキサアリールビイミダゾール及びロイコ染料の各成分を特定量含有し、かつ重合性不飽和基を２個有するエチレン性不飽和化合物をその成分中に９５重量％以上含有する感光性樹脂組成物（特開平７−２４８６２１号公報）、▲５▼カルボキシル基及びアミド結合を有する特定のポリマー、アミノ基又はその四級化塩を含む不飽和化合物、及び４，４’−ジアジド−３，３’−ジメトキシビフェニルを含有する感光性重合体組成物（特開平７−２１９２２４号公報）、▲６▼特定の末端（メタ）アクリレート基含有ウレタン化合物と酸価が５０〜２５０ｍｇ／ＫＯＨｇのアルカリ可溶性高分子化合物と光重合開始剤からなる感光性樹脂組成物（特開平８−３０５０１７号公報）、▲７▼２個以上の（メタ）アクリロイル基を含有し、酸価５０〜２５０ｍｇ／ＫＯＨｇ、硬化後のＴｇが５〜９５℃のカルボキシル基変性ウレタン（メタ）アクリレート化合物と酸価が５０〜２５０ｍｇ／ＫＯＨｇのアルカリ可溶性高分子化合物と光重合開始剤からなる感光性樹脂組成物（特開平８−５４７３４号公報）、▲８▼２個以上の（メタ）アクリロイル基を含有するウレタン（メタ）アクリレート化合物、酸価が５０〜２５０ｍｇ／ＫＯＨｇのアルカリ可溶性高分子化合物、チオシアン酸アルカリ塩とポリアルキレンオキサイドセグメントを有する高分子化合物および光重合開始剤からなる感光性樹脂組成物（特開平９−１５２７１３号公報）が挙げられる。
【０００６】
【発明が解決しようとする課題】
しかしながら、サンドブラスト法においては、耐現像液性（現像時の細線密着性能）や、耐サンドブラスト性（サンドブラスト時のマスキング性能）、解像力等の性能が要求され、更にＤＦＲ化した際の支持体フィルム等との密着を制御する等のハンドリング性も要求され、上記の▲１▼▲６▼▲７▼▲８▼では、比較的耐サンドブラスト性は満足するものの、耐アルカリ性に問題があり、解像性が不足し、かつ現像時の現像液濃度や現像時間等を厳しく管理する必要があり（ラチテュードが狭く）、▲２▼▲３▼▲４▼は、比較的解像性や耐現像性は良好であるが、耐サンドブラスト性が不足し、▲３▼▲４▼では、硬化後のレジストに柔軟性が得られず耐サンドブラスト性に劣り、▲５▼では、解像性が不足する上にフォトドープ（感光性樹脂組成物溶液）及びそれを用いたＤＦＲの保存安定性に問題があると共に耐サンドブラスト性に十分とは言い難く、サンドブラスト法に用いるにはまだまだ改善の余地がある。
又、ウレタン化合物を含有する▲１▼、▲２▼、▲６▼、▲７▼、▲８▼等は、支持体フィルムとの密着が上がり、ハンドリング性を損なう可能性が高く好ましいものではない。
【０００７】
【問題を解決するための手段】
そこで、本発明者は、かかる事情に鑑み、鋭意研究をした結果、カルボキシル基含有ジオール化合物及び平均分子量５００以下の酸価を有しないジオール化合物とポリイソシアネート化合物を反応させて得られるウレタン化合物に、エチレン性不飽和基を１個以上有し、かつヒドロキシル基を１個有する化合物を反応させて得られるカルボキシル基含有ウレタンアクリル系樹脂（Ａ）、光重合開始剤（Ｂ）、及びヒドロキシル基含有単官能モノマーを共重合比で５０重量％以上含有する酸価５０ｍｇＫＯＨ／ｇ以下のアクリル系ポリマー（Ｃ）からなる感光性樹脂組成物が、高解像度を有し、耐現像液性、耐サンドブラスト性等に優れることを見いだし、本発明を完成するに至った。
【０００８】
本発明では、特にカルボキシル基含有ウレタンアクリル系樹脂（Ａ）が下記一般式（１）で示されるカルボキシル基含有ウレタンアクリル系樹脂であることが好ましい。
【０００９】
【化４】
0004315539.tif 000002
ここで、Ｒ1はエチレン性不飽和基を１個以上有し、かつヒドロキシル基を１個有する化合物のウレタン結合残基、Ｒ2はポリイソシアネート化合物の両端ウレタン結合残基、Ｘは下記一般式（２）及び一般式（３）で示される結合種である。ｎは２以上の整数である。
【００１０】
【化５】
0004315539.tif 000003
ここで、Ｒ2はポリイソシアネート化合物の両端ウレタン結合残基、Ｒ3はカルボキシル基含有ジオールの両端ウレタン結合残基であり、ｈは１〜２０の整数である。
【００１１】
【化６】
0004315539.tif 000004
ここで、Ｒ2はポリイソシアネート化合物の両端ウレタン結合残基、Ｒ4は平均分子量５００以下の酸価を有しないジオールの両端ウレタン結合残基であり、ｉは１〜２０の整数である。
【００１２】
本発明では、更に（メタ）アクリル酸アルキルエステル（Ｄ）を含有してなる感光性樹脂組成物であるとき、ハンドリング性に優れるため、特に好ましい。
【００１３】
【発明の実施の形態】
以下に、本発明を詳細に述べる。
本発明で用いられるカルボキシル基含有ウレタンアクリル系樹脂（Ａ）は、カルボキシル基含有ジオール化合物及び平均分子量５００以下の酸価を有しないジオール化合物とポリイソシアネート化合物を反応させて得られるウレタン化合物に、エチレン性不飽和基を１個以上有し、かつヒドロキシル基を１個有する化合物を反応させて得られるものであればよい。
【００１４】
特には上記一般式（１）で示される構造を有する化合物であることが好ましい。ジオール化合物のうち、カルボキシル基含有ジオールは少なくとも樹脂（Ａ）の酸価が１０〜９０ｍｇＫＯＨ／ｇとなる量を含有することが好ましく、かかる樹脂酸価が１０ｍｇＫＯＨ／ｇ未満では現像性の低下による解像性の低下を招き、９０ｍｇＫＯＨ／ｇを越えると耐サンドブラスト性が低下することとなり好ましくない。
【００１５】
上記のカルボキシル基含有ウレタンアクリル系樹脂（Ａ）を得る方法としては、特に限定されないが、例えば、▲１▼平均分子量５００以下、好ましくは７０〜５００、特に好ましくは９０〜４６０のカルボキシル基含有ジオール化合物（ａ１）とポリイソシアネート化合物（ａ２）を１：２のモル比（理論値）で反応させて得られる反応生成物（ａ３）と、平均分子量５００以下、好ましくは６０〜４００、特に好ましくは１００〜３５０の酸価を有しないジオール化合物（ａ４）とポリイソシアネート化合物（ａ２）をｍ：ｍ−１のモル比（ｍは２以上の整数）（理論値）で反応させて得られる反応生成物（ａ５）をｋ：ｋ−１のモル比（ｋは２以上の整数）（理論値）で反応させ、得られる反応生成物（ａ６）とエチレン性不飽和基を１個以上有しかつヒドロキシル基を１個有する化合物（ａ７）を１：２のモル比（理論値）で反応させる方法、▲２▼平均分子量５００以下、好ましくは７０〜５００、特に好ましくは９０〜４６０のカルボキシル基含有ジオール化合物（ａ１）、平均分子量５００以下、好ましくは６０〜４００、特に好ましくは１００〜３５０の酸価を有しないジオール化合物（ａ４）、ポリイソシアネート化合物（ａ２）の所定量を一括仕込みし反応させた後、該反応生成物（ａ６）とエチレン性不飽和基を１個以上有しかつヒドロキシル基を１個有する化合物（ａ７）を１：２のモル比（理論値）で反応させる方法、等が挙げられる。
本発明では特に、▲１▼の方法が均一な現像性を得る点で好ましい。
【００１６】
以下、▲１▼の方法について詳述する。
かかるカルボキシル基含有ジオール化合物（ａ１）としては、特に限定されないが、分子量５００以下、好ましくは７０〜５００、特に好ましくは９０〜４６０であることが必要で、具体例としては、２，２−ビス（ヒドロキシメチル）プロピオン酸、２，２−ビス（ヒドロキシエチル）プロピオン酸、２，２−ビス（ヒドロキシプロピル）プロピオン酸、２，２−ビス（ヒドロキシメチル）ブタン酸、酒石酸、２，２−ビス（ヒドロキシメチル）酪酸、２，４−ジヒドロキシ安息香酸、３，５−ジヒドロキシ安息香酸、ジヒドロキシメチル酢酸、ビス（４−ヒドロキシフェニル）酢酸、４，４−ビス（４−ヒドロキシフェニル）ペンタン酸、ホモゲンチジン酸等が挙げられ、好適には２，２−ビス（ヒドロキシメチル）プロピオン酸、２，２−ビス（ヒドロキシエチル）プロピオン酸、２，２−ビス（ヒドロキシプロピル）プロピオン酸、２，２−ビス（ヒドロキシエチル）ブタン酸が用いられる。該カルボキシル基含有ジオール化合物（ａ１）の分子量が５００を越えると反応溶媒への溶解性が低下してイソシアネートとの反応性が低下し好ましくない。
【００１７】
ポリイソシアネート化合物（ａ２）としては、特に限定されないが、分子量５００以下のポリイソシアネート化合物が好ましく、具体例としては、ヘキサメチレンジイソシアネート、ヘプタメチレンジイソシアネート、２，２−ジメチルペンタン−１，５−ジイソシアネート、オクタメチレンジイソシアネート、２，５−ジメチルヘキサン−１，６−ジイソシアネート、２，２，４−トリメチルペンタン−１，５−ジイソシアネート、ノナメチレンジイソシアネート、２，２，４−トリメチルヘキサンジイソシアネート、デカメチレンジイソシアネート、ウンデカメチレンジイソシアネート、ドデカメチレンジイソシアネート、トリデカメチレンジイソシアネート、ペンタデカメチレンジイソシアネート、ブテンジイソシアネート、１，３−ブタジエン−１，４−ジイソシアネート、２−ブチニレンジイソシアネート、２，４−トリレンジイソシアネート、イソホロンジイソシアネート、１，３−キシリレンジイソシアネート、１，４−キシリレンジイソシアネート等が挙げられ、好適にはヘキサメチレンジイソシアネート、イソホロンジイソシアネートが用いられる。該ポリイソシアネート化合物（ａ２）の分子量が５００を越えるとジオールとの反応性が低下して好ましくない。
【００１８】
上記カルボキシル基含有ジオール化合物（ａ１）とポリイソシアネート化合物（ａ２）を反応させるに当たっては、公知の反応手段を用いることができ、例えば、ポリイソシアネート化合物（ａ２）に安定な溶媒（酢酸エチル等）中で該溶媒の還流以下の温度で反応させればよい。但し、本発明においては、上記の如くカルボキシル基含有ジオール化合物（ａ１）とポリイソシアネート化合物（ａ２）の反応モル比を理論値として１：２にすること（実際の仕込みに当たっては数％程度の誤差は許容される）が好ましく、かかる条件を逸脱すると両末端にイソシアネートを付加することができず、後述する反応において目的とするカルボキシル基含有ウレタンアクリル系樹脂を得ることが困難となり好ましくない。
【００１９】
更に、カルボキシル基含有ジオール化合物（ａ１）の含有量としては、目的とするカルボキシル基含有ウレタンアクリル系樹脂（Ａ）の樹脂酸価が１０〜９０ｍｇＫＯＨ／ｇとなる量を含有することが必要である。
【００２０】
平均分子量５００以下の酸価を有しないジオール化合物（ａ４）としては、１，４−ブタンジオール、１，５−ペンタンジオール、１，２−ペンタンジオール、２，４−ペンタンジオール、１，２−ヘキサンジオール、１，６−ヘキサンジオール、２，５−ヘキサンジオール、１，８−オクタンジオール、１，９−ノナンジオール、１，１０−デカンジオール等のアルキルジオール、ネオペンチルグリコール、エチレングリコール、ジエチレングリコール、テトラエチレングリコール、プロピレングリコール、ジプロピレングリコール等のグリコール、アジピン酸とエチレングリコールを１：１．１のモル比で反応して得られるエステル系ポリオール、カプロラクトン開環付加によるエーテル系ポリオール等が挙げられる。
【００２１】
平均分子量５００以下の酸価を有しないジオール化合物（ａ４）とポリイソシアネート化合物（ａ２）の反応においては、公知の方法が上記と同様、採用されるが、かかる反応モル比については、平均分子量５００以下の酸価を有しないジオール化合物（ａ４）とポリイソシアネート化合物（ａ２）をｍ：ｍ−１のモル比（ｍは２以上の整数）（理論値）で反応させることが好ましい。
【００２２】
そして更に、上記反応で得られる反応生成物（ａ３）と反応生成物（ａ５）をｋ：ｋ−１のモル比（ｋは２以上の整数）（理論値）で反応させる。
かかる反応については、反応生成物（ａ３）をメチルエチルケトンや酢酸エチル等の溶媒に溶解あるいは分散させ、そこに反応生成物（ａ５）を加え、各溶媒の還流以下の温度で反応させることが好ましい。又、反応を促進するためにジブチルチンラウレート等の公知の触媒を添加することもできる。
【００２３】
かくして得られる反応生成物（ａ６）とエチレン性不飽和基を１個以上有しかつヒドロキシル基を１個有する化合物（ａ７）を１：２のモル比（理論値）で反応させることにより、カルボキシル基含有ウレタンアクリル系樹脂（Ａ）が得られる。
【００２４】
かかるエチレン性不飽和基を１個以上有しかつヒドロキシル基を１個有する化合物（ａ７）としては、ヒドロキシメチル（メタ）アクリレート、２−ヒドロキシエチル（メタ）アクリレート、２−ヒドロキシプロピル（メタ）アクリレート、２−ヒドロキシブチル（メタ）アクリレート、２−（メタ）アクリロイロキシエチル−２−ヒドロキシプロピルフタレート、グリセリンジ（メタ）アクリレート、２−ヒドロキシ−３−アクリロイロキシプロピル（メタ）アクリレート、ジエチレングリコールモノ（メタ）アクリレート、ポリエチレングリコールモノ（メタ）アクリレート、ペンタエリスリトールトリ（メタ）アクリレート等が挙げられ、好適には２−ヒドロキシエチル（メタ）アクリレート、２−ヒドロキシプロピル（メタ）アクリレートが用いられる。
【００２５】
エチレン性不飽和基を１個以上有しかつヒドロキシル基を１個有する化合物（ａ７）は分子末端のイソシアネート基と反応することにより末端に二重結合が付加された形のカルボキシル基含有ウレタンアクリル系樹脂が調製される。
かくして得られるカルボキシル基含有ウレタンアクリル系樹脂（Ａ）は、上記の如くその酸価が１０〜９０ｍｇＫＯＨ／ｇ、好ましくは２０〜７０ｍｇＫＯＨ／ｇであることが好ましい。
【００２６】
光重合開始剤（Ｂ）としては、特に限定されず、公知の光重合開始剤を用いることができるが、例えば、Ｐ，Ｐ′−ビス（ジメチルアミノ）ベンゾフェノン、Ｐ，Ｐ′−ビス（ジエチルアミノ）ベンゾフェノン、Ｐ，Ｐ′−ビス（ジブチルアミノ）ベンゾフェノン、ベンゾイン、ベンゾインメチルエーテル、ベンゾインエチルエーテル、ベンゾインイソプロピルエーテル、ベンゾインｎ−ブチルエーテル、ベンゾインフェニルエーテル、ベンゾインイソブチルエーテル、ベンゾイル安息香酸、ベンゾイル安息香酸メチル、ベンジルジフェニルジスルフィド、ベンジルジメチルケタール、ジベンジル、ジアセチル、アントラキノン、ナフトキノン、３，３’−ジメチル−４−メトキシベンゾフェノン、ベンゾフェノン、ジクロロアセトフェノン、２−クロロチオキサントン、２−メチルチオキサントン、２，４−ジエチルチオキサントン、２，２−ジエトキシアセトフェノン、２，２−ジクロロ−４−フェノキシアセトフェノン、フェニルグリオキシレート、α−ヒドロキシイソブチルフェノン、ジベンゾスパロン、１−（４−イソプロピルフェニル）−２−ヒドロキシ−２−メチル−１−プロパノン、２−メチル−［４−（メチルチオ）フェニル］−２−モルフォリノ−１−プロパノン、トリブロモフェニルスルホン、トリブロモメチルフェニルスルホン、更には２，４，６−［トリス（トリクロロメチル）］−１，３，５−トリアジン、２，４−［ビス（トリクロロメチル）］−６−（４’−メトキシフェニル）−１，３，５−トリアジン、２，４−［ビス（トリクロロメチル）］−６−（４’−メトキシナフチル）−１，３，５−トリアジン、２，４−［ビス（トリクロロメチル）］−６−（ピペロニル）−１，３，５−トリアジン、２，４−［ビス（トリクロロメチル）］−６−（４’−メトキシスチリル）−１，３，５−トリアジン等のトリアジン誘導体、アクリジン及び９−フェニルアクリジン等のアクリジン誘導体、２，２’−ビス（ｏ−クロロフェニル）−４，５，４’，５’−テトラフェニル−１，２’−ビイミダゾール、２，２’−ビス（ｏ−クロロフェニル）−４，５，４’，５’−テトラフェニル−１，１’−ビイミダゾール、２，２’−ビス（ｏ−フルオロフェニル）−４，５，４’，５’−テトラフェニル−１，１’−ビイミダゾール、２，２’−ビス（ｏ−メトキシフェニル）−４，５，４’，５’−テトラフェニル−１，１’−ビイミダゾール、２，２’−ビス（ｐ−メトキシフェニル）−４，５，４’，５’−テトラフェニル−１，１’−ビイミダゾール、２，４，２’，４’−ビス［ビ（ｐ−メトキシフェニル）］−５，５’−ジフェニル−１，１’−ビイミダゾール、２，２’−ビス（２，４−ジメトキシフェニル）−４，５，４’，５’−ジフェニル−１，１’−ビイミダゾール、２，２’−ビス（ｐ−メチルチオフェニル）−４，５，４’，５’−ジフェニル−１，１’−ビイミダゾール、ビス（２，４，５−トリフェニル）−１，１’−ビイミダゾール等や特公昭４５−３７３７７号公報に開示される１，２’−、１，４’−、２，４’−で共有結合している互変異性体等のヘキサアリールビイミダゾール誘導体、トリフェニルフォスフィン、その他にも２−ベンゾイル−２−ジメチルア���ノ−１−［４−モルフォリノフェニル］−ブタン等を挙げることができるが、好適にはヘキサアリールビイミダゾール誘導体、ベンジルジメチルケタール等のアセトフェノン誘導体、Ｐ，Ｐ′−ビス（ジエチルアミノ）ベンゾフェノン等のベンゾフェノン誘導体、２，４−ビス（トリクロロメチル）−６−（４′−メトキシナフチル）−１，３，５−トリアジン等のトリアジン誘導体が用いられる。これらは１種又は２種以上併用して用いられる。
【００２７】
光重合開始剤（Ｂ）の含有量としては、上記のカルボキシル基含有ウレタンアクリル系樹脂（Ａ）１００重量部に対して０．１〜２０重量部であることが好ましく、更に好ましくは０．５〜１５重量部、特に好ましくは１〜１２重量部である。かかる含有量が０．１重量部未満では感度が著しく低下して良好な作業性が得られず、逆に２０重量部を越えるとＤＦＲ化したときの保存安定性が低下して好ましくない。
【００２８】
更に、本発明ではヒドロキシル基含有単官能モノマーを共重合比で５０重量％以上含有する酸価５０ｍｇＫＯＨ／ｇ以下のアクリル系ポリマー（Ｃ）が含有され、現像ラチチュードの拡大効果が得られる。
【００２９】
該アクリル系ポリマー（Ｃ）の重量平均分子量は１０，０００〜２００，０００が好ましく、特には３０，０００〜１５０，０００が好ましく、更には４０，０００〜１２０，０００が好ましい。重量平均分子量が１０，０００未満ではＤＦＲ化した際にコールドフロー現象が生じることととなり、逆に２００，０００を越えると現像性、解像力が低下し好ましくない。
【００３０】
該アクリル系ポリマー（Ｃ）の含有量は、カルボキシル基含有ウレタンアクリル系樹脂（Ａ）１００重量部に対して３〜３０重量部であることが好ましく、特に好ましくは５〜２５重量部である。かかる含有量が３重量部未満では現像ラチチュードの顕著な効果が得られず、３０重量部を越えると現像性、解像力が低下し好ましくない。
【００３１】
かかるアクリル系ポリマー（Ｃ）としては、（メタ）アクリレートと、ヒドロキシル基含有単官能モノマーを共重合させて得られ、ヒドロキシル基含有単官能モノマーは５０重量％以上含有させる。かかる含有量が５０重量％未満では感光性樹脂組成物のドープ又はＤＦＲ化した際に相溶性不良を起こしやすくなり好ましくない。
【００３２】
（メタ）アクリレートとしては、メチル（メタ）アクリレート、エチル（メタ）アクリレート、プロピル（メタ）アクリレート、ブチル（メタ）アクリレート、ヘキシル（メタ）アクリレート、２−エチルヘキシル（メタ）アクリレート、シクロヘキシル（メタ）アクリレート、ベンジル（メタ）アクリレート、ジメチルアミノエチル（メタ）アクリレート、ヒドロキシエチル（メタ）アクリレート、ヒドロキシプロピル（メタ）アクリレート、グリシジル（メタ）アクリレート等が例示される。
【００３３】
ヒドロキシル基含有単官能モノマーとしては、２−ヒドロキシエチル（メタ）アクリレート、２−ヒドロキシプロピル（メタ）アクリレート、エチレングリコールモノビニルエーテル、ジエチレングリコールモノビニルエーテル、ポリエチレングリコールモノ（メタ）アクリレート、ポリプロピレングリコールモノ（メタ）アクリレート、２−（メタ）アクリロイルオキシ−２−ヒドロキシプロピルフタレート等が挙げられる。
【００３４】
又、他の共重合可能モノマーとして、アクリルアミド、メタクリルアミド、アクリロニトリル、メタクリロニトリル、スチレン、α−メチルスチレン、酢酸ビニル、アルキルビニルエーテル等を共重合することもできる。
【００３５】
更に本発明では、（メタ）アクリル酸アルキルエステル（Ｄ）を含有することが、支持体フィルムとの密着性を制御することができハンドリング性に優れる点で好ましい。（メタ）アクリル酸アルキルエステルとしては、炭素数１２〜２２、好ましくは１５〜２２のアルキル基を有するものが好ましく、例えば、ラウリル（メタ）アクリレート、ペンタデシル（メタ）アクリレート、セチル（メタ）アクリレート、ステアリル（メタ）アクリレート、ベヘニル（メタ）アクリレート等が挙げられ、中でも特にステアリル（メタ）アクリレート、ベヘニル（メタ）アクリレートが好ましく用いられる。
【００３６】
該（メタ）アクリル酸アルキルエステル（Ｄ）の含有量は、カルボキシル基含有ウレタンアクリル系樹脂（Ａ）１００重量部に対して、０．１〜７重量部であることが好ましく、更に好ましくは０．５〜５重量部、特に好ましくは１〜３重量部である。かかる含有量が０．１重量部未満ではＤＦＲ化した際の支持体フィルムとの密着性を充分に改善することができずハンドリング性が低下し、７重量部を越えると保存安定性が不安定となり好ましくない。
【００３７】
かくして上記カルボキシル基含有ウレタンアクリル系樹脂（Ａ）、光重合開始剤（Ｂ）及びヒドロキシル基含有単官能モノマーを共重合比で５０重量％以上含有する酸価５０ｍｇＫＯＨ／ｇ以下のアクリル系ポリマー（Ｃ）、好ましくは更に（メタ）アクリル酸アルキルエステル（Ｄ）からなる感光性樹脂組成物が得られる。
【００３８】
更に本発明においては、上記の（Ａ）〜（Ｃ）、好ましくは（Ａ）〜（Ｄ）以外に、２−ヒドロキシエチル（メタ）アクリレート、２−ヒドロキシプロピル（メタ）アクリレート、２−ヒドロキシブチル（メタ）アクリレート、２−フェノキシ−２−ヒドロキシプロピル（メタ）アクリレート、３−クロロ−２−ヒドロキシプロピル（メタ）アクリレート、グリセリンモノ（メタ）アクリレート、２−（メタ）アクリロイルオキシエチルアシッドホスフェート、２−（メタ）アクリロイルオキシ−２−ヒドロキシプロピルフタレート等のフタル酸誘導体のハーフ（メタ）アクリレート、Ｎ−メチロール（メタ）アクリルアミド等の単官能モノマー、エチレングリコールジ（メタ）アクリレート、ジエチレングリコールジ（メタ）アクリレート、テトラエチレングリコールジ（メタ）アクリレート、ポリエチレングリコールジ（メタ）アクリレート、プロピレングリコールジ（メタ）アクリレート、ポリプロピレングリコールジ（メタ）アクリレート、ブチレングリコールジ（メタ）アクリレート、ネオペンチルグリコールジ（メタ）アクリレート、エチレンオキサイド変性ビスフェノールＡ型ジ（メタ）アクリレート、プロピレンオキサイド変性ビスフェノールＡ型ジ（メタ）アクリレート、１，６−ヘキサンジオールジ（メタ）アクリレート、グリセリンジ（メタ）アクリレート、ペンタエリスリトールジ（メタ）アクリレート、エチレングリコールジグリシジルエーテルジ（メタ）アクリレート、ジエチレングリコールジグリシジルエーテルジ（メタ）アクリレート、フタル酸ジグリシジルエステルジ（メタ）アクリレート、ヒドロキシピバリン酸変性ネオペンチルグリコールジ（メタ）アクリレート等の２官能モノマー、トリメチロールプロパントリ（メタ）アクリレート、ペンタエリスリトールトリ（メタ）アクリレート、ペンタエリスリトールテトラ（メタ）アクリレート、ジペンタエリスリトールペンタ（メタ）アクリレート、トリ（メタ）アクリロイルオキシエトキシトリメチロールプロパン、グリセリンポリグリシジルエーテルポリ（メタ）アクリレート等の３官能以上のモノマーなどのエチレン性不飽和化合物を配合することもでき、かかるエチレン性不飽和化合物の配合量は、カルボキシル基含有ウレタンアクリル系樹脂（Ａ）１００重量部に対して、０〜２０重量部が好ましく、更には好ましくは０〜１０重量部であり、かかる配合量が２０重量部を越えると硬化レジストが硬くなり過ぎて、耐サンドブラスト性の低下を招いて好ましくない。
【００３９】
又、本発明ではその他、ビス（Ｐ−Ｎ，Ｎ−ジエチルアミノ−ｏ−トリル）メチレンチオフェニルメタン、ビス（Ｐ−Ｎ，Ｎ−ジエチルアミノ−ｏ−トリル）ベンジルチオフェニルメタン、ロイコクリスタルバイオレット、ロイコマラカイトグリーン、ロイコダイアモンドグリーン等のロイコ染料や、クリスタルバイオレット、マラカイトグリーン、ブリリアントグリーン、パテントブルー、メチルバイオレット、ビクトリアブルー、ローズアニリン、パラフクシン、エチレンバイオレット等の着色染料、密着性付与剤、可塑剤、酸化防止剤、熱重合禁止剤、溶剤、表面張力改質材、安定剤、連鎖移動剤、消泡剤、難燃剤などの添加剤を適宜添加することができる。
【００４０】
次いで、本発明の感光性樹脂組成物を用いたＤＦＲの製造及びそれを用いたサンドブラスト法（プラズマディスプレイ隔壁形成）について説明する。
（成層方法）
上記の感光性樹脂組成物は、これをポリエステルフィルム、ポリプロピレンフィルム、ポリスチレンフィルム等のベースフィルム面に塗工した後、必要に応じてその塗工面の上からポリエチレンフィルム、ポリビニルアルコール系フィルム等の保護フィルムを被覆してＤＦＲとする。
【００４１】
ＤＦＲ以外の用途としては、本発明の感光性樹脂組成物を、ディップコート法、フローコート法、スクリーン印刷法等の常法により、被処理体上に直接塗工し、厚さ１〜１５０μｍの感光層を容易に形成することもできる。塗工時に、メチルエチルケトン、メチルセロソルブアセテート、エチルセロソルブアセテート、シクロヘキサン、メチルセルソルブ、塩化メチレン、１，１，１−トリクロルエタン等の溶剤を添加することもできる。
【００４２】
（露光）
ＤＦＲによって画像を形成させるにはベースフィルムと感光性樹脂組成物層との接着力及び保護フィルムと感光性樹脂組成物層との接着力を比較し、接着力の低い方のフィルムを剥離してから感光性樹脂組成物層の側をガラス上に均一に形成されたリブ層（ガラス粉体、バインダー及び高沸点溶剤からなるリブペーストをスクリーン印刷して乾燥させた層）に貼り付けた後、他方のフィルム上にパターンマスクを密着させて露光する。感光性樹脂組成物が粘着性を有しないときは、前記他方のフィルムを剥離してからパターンマスクを感光性樹脂組成物層に直接接触させて露光することもできる。
上記のリブ層面上に直接塗工した場合は、その塗工面に直接またはポリエステルフィルムなどを介してパターンマスクを接触させ、露光に供する。
【００４３】
露光は通常紫外線照射により行い、その際の光源としては、高圧水銀灯、超高圧水銀灯、カーボンアーク灯、キセノン灯、メタルハライドランプ、ケミカルランプなどが用いられる。紫外線照射後は、必要に応じ加熱を行って、硬化の完全を図ることもできる。
【００４４】
（現像）
露光後は、レジスト上のフィルムを剥離除去してから現像を行う。
本発明の感光性樹脂組成物は稀アルカリ現像型であるので、露光後の現像は、炭酸ソーダ、炭酸カリウム等のアルカリ０．０１〜２重量％程度の稀薄水溶液を用いて行う。
【００４５】
（サンドブラスト）
上記の如く硬化レジストのパターンが形成された後、粒子径が０．１〜１００μｍ程度のＣａＣＯ3、ＢａＳＯ4、ＳｉＣ、ＳｉＯ2、Ａｌ2Ｏ3等を用いて、ブラスト圧０．０５〜１ＭＰａで吹き付けて、現像により露出したリブ層のサンドブラストを行う。
【００４６】
（硬化レジスト剥離）
サンドブラスト後、残っている硬化レジストのパターンの剥離を行う。
硬化レジストのパターンの剥離除去は、水酸化ナトリウム、水酸化カリウム等の０．１〜５重量％程度の濃度のアルカリ水溶液からなるアルカリ剥離液を用いて行う。また、アルカリ水溶液で剥離させる代わりに、硬化レジストのパターンを焼失させることも可能である。
【００４７】
上記は、プラズマディスプレイ隔壁形成について説明したが、シリコーンウエハーのダイシングやＰＺＴ（圧電素子）の加工、ガラスの食刻やセラミック加工等のサンドブラスト法にも有用で、更にはガラス製のメタルマスクの作製や墓標の食刻等にも用いることができる。
【００４８】
【実施例】
以下、実施例を挙げて本発明を具体的に説明する。
なお、実施例中「％」、「部」とあるのは、断りのない限り重量基準を意味する。
【００４９】
実施例１
・カルボキシル基含有ウレタンアクリル系樹脂（Ａ１）の合成
温度計、撹拌機、水冷コンデンサー、窒素ガス吹き込み口を備えた４つ口フラスコに、１，６−ヘキサンジオール２３６ｇ（２モル）とヘキサメチレンジイソシアネート２４８ｇ（１．５モル）及び酢酸エチル２８０ｇを仕込み、窒素雰囲気下、内温約８０℃で、残存イソシアネート基が０．３％になるまで反応を行い、反応液（イ）を得た。
【００５０】
一方、温度計、撹拌機、水冷コンデンサー、窒素ガス吹き込み口を備えた４つ口フラスコに、２，２−ビス（ヒドロキシメチル）プロピオン酸８０．５ｇ（０．６モル）、ヘキサメチレンジイソシアネート２０２ｇ（１．２モル）及び酢酸エチル２００ｇを仕込み、内温約８０℃で反応を行い、残存イソシアネート基が１０．８％になったところで、先の反応液（イ）及び酢酸エチル８０ｇを加え、残存イソシアネート基が１．０％となるまで反応を行った。その後、内温を約６０℃に下げた後、２−ヒドロキシエチルアクリレート２３．３ｇ（０．２モル）を加え、残存イソシアネート基が０．３％となるまで反応を行い、カルボキシル基含有ウレタンアクリル系樹脂（Ａ１）溶液を得た。
【００５１】
得られたカルボキシル基含有ウレタンアクリル系樹脂（Ａ１）の樹脂分は６０％、イソシアネート含有率は０．３％、酸価は２５．７ｍｇＫＯＨ／ｇであった。
上記カルボキシル基含有ウレタンアクリル系樹脂（Ａ１）溶液を用いて、以下を行った。
【００５２】
（ドープの調製）
・カルボキシル基含有ウレタンアクリル系樹脂（Ａ１）溶液  １６６．７部
（該カルボキシル基含有ウレタンアクリル系樹脂（Ａ１）        １００部）
・２，２′−ビス（ｏ−クロロフェニル）−４，５，４′，      ４．０部
５′−テトラフェニル−１，２′−ビイミダゾール
・Ｐ，Ｐ′−ビス（ジエチルアミノ）ベンゾフェノン            ０．２部
・下記に示すアクリル系ポリマー（Ｃ１）溶液                １８．８部
（該アクリル系ポリマー（Ｃ１）                            ７．５部）
・ロイコクリスタルバイオレット                              １．０部
・マラカイトグリーン                                      ０．０５部
・メチルエチルケトン                                          ４０部
上記のものを配合してよく混合し、感光性樹脂組成物のドープを調製した。
【００５３】
アクリル系ポリマー（Ｃ１）
メチルメタクリレート／２−ヒドロキシエチルメタクリレート＝３５／６５（重量比）の共重合体で、樹脂分４０％（溶媒：メチルエチルケトン／メチルセロソルブ＝８／２（重量比））、平均分子量は９０，０００、酸価０ｍｇＫＯＨ／ｇ、ガラス転移温度は７１℃であった。
【００５４】
（ＤＦＲの作製）
次に上記ドープをギャップ６ミルのアプリケーターを用いて厚さ２０μｍのポリエステルフィルム上に塗工し、室温で１分３０秒放置した後、６０℃、９０℃、１１０℃のオーブンでそれぞれ３分間乾燥して、レジスト厚４０μｍのＤＦＲを作製した（但し、保護フィルムは設けていない）。
【００５５】
（リブ形成用ガラス基板へのラミネート）
上記ＤＦＲをオーブンで６０℃に予熱したリブ形成用ガラス基板（日本電気硝子社製のリブ形成用組成物『白リブＤＬＳ−３５５１』が２００μｍ厚コーティングされたガラス基板）上に、ラミネートロール温度１００℃、同ロール圧３ｋｇ／ｃｍ2、ラミネート速度２ｍ／ｍｉｎにてラミネートした。
【００５６】
（露光）
ラミネート後、室温に１０分間放置することにより除熱し、オーク製作所製平行露光機：ＥＸＭ−１２０１にて露光を行った。
【００５７】
▲１▼最小現像時間
上記露光後、１．０％炭酸ナトリウム水溶液（３０℃）を用いて、スプレー圧１．２ｋｇ／ｃｍ2で現像し、未露光の４０μｍ厚のレジストが溶解し、基板表面が露出するまでの時間（秒）を求めた。
【００５８】
▲２▼感度
上記露光において、ストーファー２１段ステップタブレットを用い、５０ｍｊ／ｃｍ2から１０００ｍｊ／ｃｍ2まで、５０ｍｊ／ｃｍ2毎に露光を行い、１．０％炭酸ナトリウム水溶液（３０℃）を用いて、スプレー圧１．２ｋｇ／ｃｍ2で最小現像時間の１．５倍で現像した際に、７段ステップタブレットが残っている時の露光量（ｍｊ／ｃｍ2）を求めた。
【００５９】
▲３▼解像力
上記の７段ステップタブレットの露光量にて、別途、Ｌ（ライン幅）／Ｓ（スペース幅）において、Ｌ＝４００μｍで、Ｓが３０〜１００μｍで１０μｍ毎に設けられたパターンマスクを真空密着させて、露光を行い、１．０％炭酸ナトリウム水溶液（３０℃）を用いて、スプレー圧１．２ｋｇ／ｃｍ2で最小現像時間の１．５倍で現像した際に、解像する最小スリット幅（μｍ）を測定した。
【００６０】
▲４▼耐現像液性
上記の７段ステップタブレットの露光量にて、別途、Ｌ（ライン幅）／Ｓ（スペース幅）において、Ｓ＝４００μｍで、Ｌが１０〜１５０μｍで１０μｍ毎に設けられたパターンマスクを真空密着させて、露光を行い、１．０％炭酸ナトリウム水溶液（３０℃）を用いて、スプレー圧１．２ｋｇ／ｃｍ2で１２０秒間現像を行い、顕微鏡で観察して以下の通り評価した。
◎・・・Ｌが８０μｍにおいて、レジストの膨潤や浮きによる密着不良が全く認められない。
○・・・Ｌが８０μｍにおいて、ラインの先端部分が浮き気味に見えるが不良個所は認められない。
△・・・Ｌが８０μｍにおいて、ラインの一部又は先端部分に明らかに密着不良が認められる。
×・・・Ｌが８０μｍにおいて、ラインの一部又は全部が欠損又は消失しているのが認められる。
【００６１】
▲５▼耐サンドブラスト性
上記の７段ステップタブレットの露光量により、ライン／スペース＝６０μｍ／１６０μｍのマスクを介して露光し、１．０％炭酸ナトリウム水溶液（３０℃）を用いて、スプレー圧：１．５ｋｇ／ｃｍ2で最小現像時間の１．５倍の時間現像を行うことにより、レジストパターンを形成した後、不二製作所製の「ＰＮＥＵＭＡ  ＢＬＡＳＴＥＲ」（ハイパーノズル、エアー圧：０．３ＭＰａ、切削材：ＢａＳＯ4＃６００、粉体供給量：２２０ｇ／ｍｉｎ）を用いて、リブボトム幅の平均が１３０μｍになるまでサンドブラストを行って、ブラスト後のレジスト状態を顕微鏡にて目視観察して、以下の基準で評価した。
◎・・・レジストにダメージがなく良好であった。
○・・・レジスト先端部分がやや浮き気味に見えるがレジストにダメージがなかった。
△・・・レジストの一部又は先端に欠けが生じた。
×・・・レジストの一部又は全部が消失した。
【００６２】
実施例２
・カルボキシル基含有ウレタンアクリル系樹脂（Ａ２）の合成
実施例１と同様に、１，５−ペンタンジオール２６０ｇ（２．５モル）、イソホロンジイソシアネート４４４．４ｇ（２モル）及び酢酸エチル１７６．１ｇを仕込み、窒素雰囲気下、内温約８０℃で、残存イソシアネート基が０．３％となるまで反応を行い、反応液（ロ）を得た。
一方、２−ビス（ヒドロキシエチル）ブタン酸９９．２ｇ（０．６７モル）、イソホロンジイソシアネート２９８ｇ（１．３４モル）及び酢酸エチル４００ｇを仕込み、内温約８０℃にて反応を行い、残存イソシアネート基が７．５％となったところで、上記反応液（ロ）及び酢酸エチル１９０．４ｇを加え、残存イソシアネート基が１．１％となるまで反応を行った。その後、内温を約６０℃に下げた後、２−ヒドロキシエチルアクリレート４０．６ｇ（０．３５モル）を加え、残存イソシアネート基が０．３％になるまで反応を行い、カルボキシル基含有ウレタンアクリル系樹脂（Ａ２）を得た。
【００６３】
得られたカルボキシル基含有ウレタンアクリル系樹脂（Ａ２）の樹脂分は６１．１％、イソシアネート含有率は０．３％、酸価は１９．７ｍｇＫＯＨ／ｇであった。
上記カルボキシル基含有ウレタンアクリル系樹脂（Ａ２）溶液を用いて、以下を行った。
【００６４】
（ドープの調製）
・カルボキシル基含有ウレタンアクリル系樹脂（Ａ２）溶液  １６３．７部
（該カルボキシル基含有ウレタンアクリル系樹脂（Ａ２）        １００部）
・２，２′−ビス（ｏ−クロロフェニル）−４，５，４′，      ７．０部
５′−テトラフェニル−１，２′−ビイミダゾール
・Ｐ，Ｐ′−ビス（ジエチルアミノ）ベンゾフェノン            ０．２部
・下記に示すアクリル系ポリマー（Ｃ２）溶液                    ２５部
（該アクリル系ポリマー（Ｃ２）                              １０部）
・２，２−ジメトキシ−２−ベンジルアセトフェノン                ３部
・ロイコダイアモンドグリーン                                ０．３部
・マラカイトグリーン                                      ０．０３部
・メチルエチルケトン                                      ５５．０部
上記のものを配合してよく混合し、感光性樹脂組成物のドープを調製した。
【００６５】
アクリル系ポリマー（Ｃ２）
メチルメタクリレート／２−ヒドロキシエチルメタクリレート＝４５／５５（重量比）の共重合体で、樹脂分４０％（溶媒：メチルエチルケトン／イソプロピルアルコール＝８／２（重量比））、平均分子量は１０５，０００、酸価０ｍｇＫＯＨ／ｇ、ガラス転移温度は７６℃であった。
その後、実施例１と同様にＤＦＲを作製し、リブ形成用ガラス基板へのラミネートを行い、露光、現像を行って、実施例１と同様の評価を行った。
【００６６】
実施例３
・カルボキシル基含有ウレタンアクリル系樹脂（Ａ３）の合成
実施例１と同様に、ジエチレングリコール３１８ｇ（３モル）、イソホロンジイソシアネート５５５．５ｇ（２．５モル）及び酢酸エチル３７５ｇを仕込み、窒素雰囲気下、内温約８０℃で、残存イソシアネート基が０．３％となるまで反応を行い、反応液（ロ）を得た。
一方、２−ビス（ヒドロキシエチル）ブタン酸１４８ｇ（１モル）、イソホロンジイソシアネート４４４．４ｇ（２モル）及び酢酸エチル２５４ｇを仕込み、内温約８０℃にて反応を行い、残存イソシアネート基が１０．３％となったところで、上記反応液（ロ）を加え、残存イソシアネート基が２．４％となるまで反応を行った。その後、内温を約６０℃に下げた後、２−ヒドロキシエチルアクリレート１３９ｇ（１．２モル）を加え、残存イソシアネート基が０．３％になるまで反応を行い、カルボキシル基含有ウレタンアクリル系樹脂（Ａ３）を得た。
【００６７】
得られたカルボキシル基含有ウレタンアクリル系樹脂（Ａ３）の樹脂分は７０．３％、イソシアネート含有率は０．３％、酸価は２５．１ｍｇＫＯＨ／ｇであった。
上記カルボキシル基含有ウレタンアクリル系樹脂（Ａ３）溶液を用いて、以下を行った。
【００６８】
（ドープの調製）
・カルボキシル基含有ウレタンアクリル系樹脂（Ａ３）溶液  １４２．２部
（該カルボキシル基含有ウレタンアクリル系樹脂（Ａ３）        １００部）
・２，２′−ビス（ｏ−クロロフェニル）−４，５，４′，      ２．７部
５′−テトラフェニル−１，２′−ビイミダゾール
・Ｐ，Ｐ′−ビス（ジエチルアミノ）ベンゾフェノン            ０．２部
・下記に示すアクリル系ポリマー（Ｃ３）溶液                １３．２部
（該アクリル系ポリマー（Ｃ３）                                ５部）
・ベンジルジメチルケタール                                      ３部
・ロイコダイアモンドグリーン                                    １部
・マラカイトグリーン                                        ０．１部
・メチルエチルケトン                                          ４５部
上記のものを配合してよく混合し、感光性樹脂組成物のドープを調製した。
【００６９】
アクリル系ポリマー（Ｃ３）
ｎ−ブチルメタクリレート／ヒドロキシエチルメタクリレート／アクリル酸＝３５／６０／５（重量比）の共重合体で、樹脂分３８％（溶媒：メチルエチルケトン／メチルセロソルブ＝６／４（重量比））、平均分子量は６０，０００、酸価３９ｍｇＫＯＨ／ｇ、ガラス転移温度は４４℃であった。
その後、実施例１と同様にＤＦＲを作製し、リブ形成用ガラス基板へのラミネートを行い、露光、現像を行って、実施例１と同様の評価を行った。
【００７０】
実施例４
実施例１において、更にステアリルメタクリレートを２部配合してドープを調製した以外は同様に行い、実施例１と同様の評価及び下記のピール強度の評価を行った。
【００７１】
▲６▼ピール強度
上記露光後のポリエステルフィルムの剥離除去におけるハンドリング性の評価として、上記ＤＦＲを長さ１２５ｍｍ、幅５０．８ｍｍ、厚さ２．８ｍｍのガラス基板に、上記ラミネート条件でラミネートし、未露光のまま、島津製作所製オートグラフＡＧ−１００を用い、ポリエステルフィルムの長さ方向への１８０度剥離を行い、ピール強度を測定することにより評価し、以下の基準で評価した。
○・・・２０ｇ／２ｉｎｃｈ未満
△・・・２０ｇ／２ｉｎｃｈ以上４０ｇ／２ｉｎｃｈ未満
×・・・４０ｇ／２ｉｎｃｈ以上
【００７２】
実施例５
実施例２において、更にステアリルメタクリレートを１部配合してドープを調製した以外は同様に行い、実施例１と同様の評価及び上記のピール強度の評価を行った。
【００７３】
実施例６
実施例３において、更にステアリルメタクリレートを３部配合してドープを調製した以外は同様に行い、実施例１と同様の評価及び上記のピール強度の評価を行った。
【００７４】
比較例１
実施例１において、２，２−ビス（ヒドロキシメチル）プロピオン酸の代わりにネオペンチルグリコールを用いた以外は同様に行い、ウレタンアクリル系樹脂（Ａ′）溶液を得た。
【００７５】
得られたウレタンアクリル系樹脂（Ａ′）の樹脂分は５８．１％、イソシアネート含有率は０．３％、酸価はほぼ０ｍｇＫＯＨ／ｇであった。
次に、実施例１において、カルボキシル基含有ウレタンアクリル系樹脂（Ａ１）を上記ウレタンアクリル系樹脂（Ａ′）に変えた以外は同様に行い、実施例１と同様の評価及び上記ピール強度の評価を行った。
実施例及び比較例の評価結果は、表１に示す。
【００７６】
【表１】
0004315539.tif 000005
【００７７】
【発明の効果】
本発明の感光性樹脂組成物は、特定のカルボキシル基含有ウレタンアクリル系樹脂（Ａ）、光重合開始剤（Ｂ）、ヒドロキシル基含有単官能モノマーを共重合比で５０重量％以上含有する酸価５０ｍｇＫＯＨ／ｇ以下のアクリル系ポリマー（Ｃ）、好ましくは更に（メタ）アクリル酸アルキルエステル（Ｄ）を含有しているため、解像力、耐現像液性、耐サンドブラスト性、ハンドリング性等に優れ、各種のサンドブラスト用途に有用で、特にプラズマディスプレイの隔壁形成向けのサンドブラスト用途に有用である。